(57)【要約】      （修正有）【課題】繰り返しの着用後や洗濯後においても低通気度を保持しながら、イラツキがなく、ソフトな風合の織物を提供する。【解決手段】合成マルチフィラメントを経糸及び／又は緯糸とする織物であって、（ｉ）経糸及び／又は緯糸が、表面及び裏面に存在する単糸と、表面と裏面の間に存在する単糸とからなり、表面及び／又は裏面の各単糸が、それぞれ表面側及び／又は裏面側に略平坦部を有し、凸部と凹部が交互に連続して形成される多葉形状の横断面を持ち、表面と裏面の間に存在する各単糸が、略平坦部を有さず、丸みのある凸部と丸みのある凹部が交互に連続して形成される多葉形状の横断面を持つ；（ｉｉ）経糸及び／又は緯糸の単糸が、隣接部でかみ合って接している；（ｉｉｉ）経糸及び／又は緯糸の表面及び裏面の各単糸の平坦部の幅が３〜１３μｍである；（ｉｖ）経糸及び／又は緯糸の表面と裏面の間に存在する各単糸の横断面の凸部の数が５〜１０個である。【選択図】図２
2018040088.tif 000002
【特許請求の範囲】
【請求項１】
合成マルチフィラメントを経糸及び／又は緯糸として使用した織物であって、以下の（ｉ）〜（ｉｖ）の条件を満足することを特徴とする織物。
（ｉ）合成マルチフィラメントを使用した経糸及び／又は緯糸が、織物の表面及び裏面のそれぞれに存在する単糸と、表面と裏面の間に存在する単糸とからなり、織物の表面及び／又は裏面に存在する各単糸が、それぞれ織物の表面側及び／又は裏面側に略平坦部を有し、凸部と凹部が交互に連続して形成される多葉形状の横断面を持ち、織物の表面と裏面の間に存在する各単糸が、略平坦部を有さず、丸みのある凸部と丸みのある凹部が交互に連続して形成される多葉形状の横断面を持つ；
（ｉｉ）合成マルチフィラメントを使用した経糸及び／又は緯糸を構成する単糸が、隣接する単糸同士でかみ合って接している；
（ｉｉｉ）合成マルチフィラメントを使用した経糸及び／又は緯糸の表面及び裏面に表われる各単糸の略平坦部の幅が３〜１３μｍである；
（ｉｖ）合成マルチフィラメントを使用した経糸及び／又は緯糸の表面と裏面の間に存在する各単糸の横断面の凸部の数が５〜１０個である。
【請求項２】
（ｖ）合成マルチフィラメントを使用した経糸及び／又は緯糸の表面及び裏面のそれぞれに存在する各単糸の横断面の凸部の数が４〜９個であることを特徴とする請求項１に記載の織物。
【請求項３】
合成マルチフィラメントを使用した経糸及び／又は緯糸の表面と裏面の間に存在する単糸の横断面の凸部の高さが１．５〜４．０μｍであり、前記単糸の異形度が１．３以上２．０未満であることを特徴とする請求項１又は２に記載の織物。
【請求項４】
合成マルチフィラメントの総繊度が６〜６７ｄｔｅｘであり、単糸繊度が０．５〜２．０ｄｔｅｘであり、織物のカバーファクターが１４５０〜２３００であることを特徴とする請求項１〜３のいずれかに記載の織物。
【請求項５】
洗濯１０回後の通気度が１．５ｃｍ３／ｃｍ２・ｓ以下であることを特徴とする請求項１〜４のいずれかに記載の織物。
【請求項６】
織物が、ダウンウェア、ダウンジャケット、寝袋、及び布団からなる群から選択されるいずれかの製品の側地に使用されるものであることを特徴とする請求項１〜５のいずれかに記載の織物。
【発明の詳細な説明】
【技術分野】
【０００１】
本発明は、イラツキ（光沢斑）がなく、風合がソフトで、洗濯後も低通気度を維持可能な織物であって、特に繰返しの着用や洗濯によるダウンや中ワタの吹き出しを抑制するダウンウェア、ダウンジャケット、寝袋、布団の側地に最適な織物に関する。
【背景技術】
【０００２】
保温性を得るためのダウンウェアや寝袋、布団の側地は、軽量であることのほか、着用や洗濯によってダウンや中ワタの飛び出しのないことが求められる。この特性の評価方法には通気度があり、かかる用途の側地織物は１．５ｃｍ３／ｃｍ２・ｓ以下の通気度であることが必要である。また、この通気度の値は、繰り返しの着用や洗濯に対しても保持されないと実用性に欠けることになる。これらの要件を満足するため一般には織物を高密度化するが、その結果、目付が増し、硬くなり、軽量性が得られにくくなり、またブライト糸を使用した織物の外観でもダル化し、発色性が得られにくくなるという不都合が生じる。
【０００３】
このような高密度化織物にすることなく、低通気度を維持するため、本発明者らは、織物に使用する単糸を、異形度２．０〜６．０でＹ字型断面或いは十字型断面を有する異形断面糸にすることを提案した（特許文献１参照）。しかしながら、特許文献１の織物は、繊維横断面形状による表面反射に起因したイラツキが起こりやすく、また高い異形度が繊維の曲げ剛性を高めるために風合が硬くなりやすいという問題があり、光沢が均一で綺麗な布面を有するソフトな風合の織物が求められていた。
【先行技術文献】
【特許文献】
【０００４】
【特許文献１】特開２０１０−１９６２１３号公報
【発明の概要】
【発明が解決しようとする課題】
【０００５】
本発明は、かかる従来技術の問題を解消するために創案されたものであり、その目的は、ダウンウェア、ダウンジャケット、寝袋、布団などの側地に好適な織物であって、繰り返しの着用後や洗濯後においても低通気度を保持しながら、イラツキがなく、ソフトな風合の織物を提供することにある。
【課題を解決するための手段】
【０００６】
本発明者は、上記目的を達成するために、特に特許文献１の織物が有する洗濯後の低通気度の保持性を失うことなく、イラツキと風合の硬さを改善するために、鋭意検討した結果、特許文献１の織物のイラツキの発生の原因が主に経糸及び／又は緯糸の表面及び裏面に表れる各単糸の平坦部の幅が広いことにあり、風合の硬さの原因が主に経糸及び／又は緯糸に使用される各単糸の横断面形状にあることを見出した。
【０００７】
即ち、イラツキについては、特許文献１では、カレンダー後の織物表面の単糸は、例えばＹ字型の断面の場合には３個の凸部のうち２個の凸部が押圧でほぼ平坦になり、Ｔ字型状に変形し、正反射が増す形状に変化し、平坦部の幅は長さ方向に大きく変化しているのが観察される（特許文献１の図２、図３、及び本願の図１０参照）。一方、同様の単糸繊度の丸断面形状糸では、カレンダーで押圧されてできた平坦部の幅の変動幅は少なく、織物中で単糸が整然と配置され、イラツキは見られない（本願の図８参照）。このことからイラツキ防止のためにはカレンダー面の織物中の単糸の平坦部の幅を丸断面近辺以下に抑制することが必要であることが認識される。
【０００８】
風合については、特許文献１では、単糸の異形度が高く、手に触れた時の接触面積が少ないためドライ感を感じさせ、凸部と凹部間の距離が長く、押圧されて変形し易い形状のため、単糸間の噛み合い構造が深くなり、堅固な構造になっている（特許文献１の図３参照）。この構造が洗濯後でも低通気度を保持する大きな理由であるが、噛み合いが堅固過ぎると、外力に抗する力として作用するため、硬さを感じさせる大きな要因になっている。一方、単糸の断面形状を丸くして細い繊度の織物にすると、この硬さがなくなり、ソフトな風合になるが、着用や洗濯による揉み効果で織物中の単糸間が分離し易く（本願の図６参照）、低通気度保持性が得られなくなる。従って、適度な噛合い効果があり、ソフト風合になる単糸形状にすることが必要である。
【０００９】
上記の検討結果から、本発明者は、まず経糸及び／又は緯糸に使用する合成マルチフィラメントを構成する単糸を、丸みのある凸部と丸みのある凹部が交互に連続して形成される多葉形状の横断面を持つもので各単糸の横断面の凸部の数が５〜１０個であるものとし、これに対して低通気性を確保するために適度にカレンダー加工を施すと、カレンダー加工の影響を直接受ける織物の表面及び／又は裏面に存在する各単糸の横断面の凸部の数が元の数から減少して４〜９個となり、織物の表面と裏面の間に存在する各単糸の横断面の凸部の数がカレンダー加工の影響をほとんど受けずに元の数のままの５〜１０個であり、それらの各単糸が噛み合うように接する構造となって低通気性が確保され、織物の表面及び裏面に表れる各単糸の略平坦部の幅を３〜１３μｍと小さくしてイラツキの原因を除した織物とすることにより、洗濯後の低通気度の保持性を損なうことなくイラツキと風合の硬さを改善できることを見出し、本発明の完成に至った。
【００１０】
本発明は、上記の知見に基づいて完成したものであり、以下の（１）〜（６）の構成を有するものである。
（１）合成マルチフィラメントを経糸及び／又は緯糸として使用した織物であって、以下の（ｉ）〜（ｉｖ）の条件を満足することを特徴とする織物。
（ｉ）合成マルチフィラメントを使用した経糸及び／又は緯糸が、織物の表面及び裏面のそれぞれに存在する単糸と、表面と裏面の間に存在する単糸とからなり、織物の表面及び／又は裏面に存在する各単糸が、それぞれ織物の表面側及び／又は裏面側に略平坦部を有し、凸部と凹部が交互に連続して形成される多葉形状の横断面を持ち、織物の表面と裏面の間に存在する各単糸が、略平坦部を有さず、丸みのある凸部と丸みのある凹部が交互に連続して形成される多葉形状の横断面を持つ；
（ｉｉ）合成マルチフィラメントを使用した経糸及び／又は緯糸を構成する単糸が、隣接する単糸同士でかみ合って接している；
（ｉｉｉ）合成マルチフィラメントを使用した経糸及び／又は緯糸の表面及び裏面に表われる各単糸の略平坦部の幅が３〜１３μｍである；
（ｉｖ）合成マルチフィラメントを使用した経糸及び／又は緯糸の表面と裏面の間に存在する各単糸の横断面の凸部の数が５〜１０個である。
（２）（ｖ）合成マルチフィラメントを使用した経糸及び／又は緯糸の表面及び裏面のそれぞれに存在する各単糸の横断面の凸部の数が４〜９個であることを特徴とする（１）に記載の織物。
（３）合成マルチフィラメントを使用した経糸及び／又は緯糸の表面と裏面の間に存在する単糸の横断面の凸部の高さが１．５〜４．０μｍであり、前記単糸の異形度が１．３以上２．０未満であることを特徴とする（１）又は（２）に記載の織物。
（４）合成マルチフィラメントの総繊度が６〜６７ｄｔｅｘであり、単糸繊度が０．５〜２．０ｄｔｅｘであり、織物のカバーファクターが１４５０〜２３００であることを特徴とする（１）〜（３）のいずれかに記載の織物。
（５）洗濯１０回後の通気度が１．５ｃｍ３／ｃｍ２・ｓ以下であることを特徴とする（１）〜（４）のいずれかに記載の織物。
（６）織物が、ダウンウェア、ダウンジャケット、寝袋、及び布団からなる群から選択されるいずれかの製品の側地に使用されるものであることを特徴とする（１）〜（５）のいずれかに記載の織物。
【発明の効果】
【００１１】
本発明によれば、イラツキがなくソフトな風合を有し、過度な織物密度にしなくても繰返しの着用や洗濯に対して低通気度を保持できる織物が得られる。このため本発明の織物は、ダウンなどの中綿が漏れにくい、ダウンウェア、ダウンジャケット、寝袋、布団等の側地に好適に用いることができる。
【図面の簡単な説明】
【００１２】
【図１】図１は、単糸の横断面の凹部及び凸部の存在状態、異形度、凸部高さを説明する図である。
【図２】図２は、五葉断面糸を使用した本発明の織物中での一部の単糸同士の噛合いと接触、及び単糸の断面形状、単糸の略平坦部の例をモデル的に説明する図である。
【図３】図３は、六葉断面糸を使用した本発明の織物中での一部の単糸同士の噛合い、及び単糸の断面形状、単糸の略平坦部の例をモデル的に説明する図である。
【図４】図４は、八葉断面糸を使用した本発明の織物中での一部の単糸同士の噛合いと接触、及び単糸の断面形状、単糸の略平坦部の例をモデル的に説明する図である。
【図５】図５は、十葉断面糸を使用した本発明の織物中での一部の単糸同士の噛合いと接触、及び単糸の断面形状、単糸の略平坦部の例をモデル的に説明する図である。
【図６】図６は、本発明の範囲から外れる丸断面糸を使用した織物中での一部の単糸同士の接触、及び単糸の断面形状、単糸の略平坦部の例をモデル的に説明する図である。
【図７】図７は、本発明の範囲から外れるＹ字型断面糸を使用した織物中での一部の単糸同士の噛合い、及び単糸の断面形状、単糸の略平坦部の例をモデル的に説明する図である。
【図８】図８は、丸断面糸を使用した織物（比較例１）の外観のスケッチである。
【図９】図９は、実施例の織物の外観のスケッチである。
【図１０】図１０は、Ｙ型断面糸を使用した織物（比較例２）の外観のスケッチである。
【図１１】図１１は、織物中の経糸の断面の測定箇所を示す図である。
【図１２ａ】図１２ａは、織物のイラツキ品位を示す図である。
【図１２ｂ】図１２ｂは、織物のイラツキ品位を示す図である。
【発明を実施するための形態】
【００１３】
本発明は、合成マルチフィラメントを経糸及び／又は緯糸として使用した織物であって、以下の（ｉ）〜（ｉｖ）、さらに好ましくは（ｖ）の条件を満足することを特徴とする。
（ｉ）合成マルチフィラメントを使用した経糸及び／又は緯糸が、織物の表面及び裏面のそれぞれに存在する単糸と、表面と裏面の間に存在する単糸とからなり、織物の表面及び／又は裏面に存在する各単糸が、それぞれ織物の表面側及び／又は裏面側に略平坦部を有し、凸部と凹部が交互に連続して形成される多葉形状の横断面を持ち、織物の表面と裏面の間に存在する各単糸が、略平坦部を有さず、丸みのある凸部と丸みのある凹部が交互に連続して形成される多葉形状の横断面を持つ；
（ｉｉ）合成マルチフィラメントを使用した経糸及び／又は緯糸を構成する単糸が、隣接する単糸同士でかみ合って接している；
（ｉｉｉ）合成マルチフィラメントを使用した経糸及び／又は緯糸の表面及び裏面に表われる各単糸の略平坦部の幅が３〜１３μｍである；
（ｉｖ）合成マルチフィラメントを使用した経糸及び／又は緯糸の表面と裏面の間に存在する各単糸の横断面の凸部の数が５〜１０個である；
（ｖ）合成マルチフィラメントを使用した経糸及び／又は緯糸の表面及び裏面のそれぞれに存在する各単糸の横断面の凸部の数が４〜９個である。
【００１４】
本発明の織物の上記の（ｉ）〜（ｖ）の条件を以下順に詳細に説明する。
【００１５】
本発明の織物では、合成マルチフィラメントを使用した経糸及び／又は緯糸が、織物の表面及び裏面のそれぞれに存在する単糸と、表面と裏面の間に存在する単糸とからなり、織物の表面及び／又は裏面に存在する各単糸が、それぞれ織物の表面側及び／又は裏面側に略平坦部を有し、凸部と凹部が交互に連続して形成される多葉形状の横断面を持ち、織物の表面と裏面の間に存在する各単糸が、略平坦部を有さず、丸みのある凸部と丸みのある凹部が交互に連続して形成される多葉形状の横断面を持つことを特徴とする（（ｉ）の条件）。
【００１６】
織物の表面及び裏面のそれぞれに存在する単糸とは、例えば図２の＜表面＞及び＜裏面＞に存在する単糸であり、＜表面＞に存在する単糸で言うと、図２のａ、ｂ、ｃで示される単糸である。一方、織物の表面と裏面の間に存在する単糸とは、例えば図２の＜表面＞と＜裏面＞の間に存在する単糸であり、図２のｄで示される単糸である。
【００１７】
織物の表面及び裏面に存在する各単糸、及び織物表面と裏面の間に存在する各単糸は、いずれも同じ合成マルチフィラメントを構成する単糸であり、カレンダー加工を受ける前は、元々同じ横断面形状を有する。本発明では、カレンダー加工を受ける前は、いずれの場所に存在する単糸も丸みのある凸部と丸みのある凹部が交互に連続して形成される多葉形状の横断面を持つ。このような織物の表面及び／又は裏面に低通気度確保のためにカレンダー加工を施すと、織物の表面及び／又は裏面に存在する各単糸は、そのカレンダー加工の影響を直接受け、その結果、表面側及び／又は表面側に存在する各単糸は、横断面形状の凸部と凹部の丸みが取れたり凸部と凹部が合併したりして、カレンダー加工を受けた織物の表面側及び／又は裏面側に略平坦部が形成される。即ち、織物の表面及び／又は裏面に存在する各単糸は、凸部と凹部が交互に連続して形成される多葉形状の横断面を持つが、織物の表面側及び／又は裏面側に略平坦部を有することになる。織物の表面側及び／又は裏面側とは反対側の内部に面して存在する凸部と凹部は、カレンダー加工の強さにも依存するが、一般には平坦にならず、丸みを持ったままである。一方、織物の表面と裏面の間に存在する各単糸は、カレンダー加工の影響をほとんど受けないため、横断面の凸部と凹部の丸みは取れず、前述したような略平坦部も形成されない。即ち、織物の表面と裏面の間に存在する各単糸は、カレンダー加工前の元の単糸と同様に、略平坦部を有さず、丸みのある凸部と丸みのある凹部が交互に連続して形成される多葉形状の横断面を維持したままである。
【００１８】
丸みのある凸部と丸みのある凹部が交互に連続して形成される多葉形状の横断面を持つ単糸の形状は、織物中で単糸の凸部が隣接の単糸の凹部と容易に噛合い、空気の通過を妨げ、低通気度が得られ易い。また、着用や洗濯で揉まれても単糸同士が噛合っているので分離しにくく、低通気度保持性が得られ易い。図６に示すような丸断面の単糸からなる合成マルチフィラメントの場合は、単糸同士が噛合わないため、繰り返しの着用や洗濯で単糸同士が容易に分離し易い。
【００１９】
丸みのある凸部と丸みのある凹部が交互に連続して形成される多葉形状の横断面を持つ単糸としては、図２〜５が例示され、かかる単糸は、図７に示すような直線的な凹凸形状の単糸のようにカレンダー加工で平坦に押し潰されにくく、略平坦部の幅が広くなりにくいためイラツキのない織物の品位を得ることが容易である。また、手に当る感じが滑らかでソフトな風合が得られ易い。円形断面上に凸部が載った歯車状の形状では、本発明のような噛合い効果を得るためには異形度を高め、凸部の高さを高くする必要があり、このような複雑な形状は製糸が難しく、本発明の範囲から除外される。
【００２０】
本発明の織物では、合成マルチフィラメントを使用した経糸及び／又は緯糸を構成する単糸が、隣接する単糸同士でかみ合って接していることを特徴とする（（ｉｉ）の条件）。織物の経糸及び／又は緯糸の合成マルチフィラメントには、外側のカレンダー加工を直接受ける表面部の単糸及び／又は裏面部の単糸があり、その間にカレンダー加工を直接受けない単糸が存在し、本発明では、それらの単糸が隣接する単糸同士でかみ合って接触している（図２〜５参照）。図２〜５は、この状態をモデル的に図示したもので、実際は単糸同士がより密着して噛みあっている。これらの単糸同士のかみ合って接している状態は、丸みのある凸部と丸みのある凹部が交互に連続して形成される多葉形状の横断面を持つ単糸からなる合成マルチフィラメントを経糸及び／又は緯糸として使用した織物を表面側及び／又は裏面側にカレンダー加工することにより達成される。この状態を確保することにより、繰り返しの着用や洗濯でも単糸同士が離れず密着しており、低通気度が維持される。図６に示すように単糸の横断面形状が略円形であると、単糸同士の噛合いがなかったり又は噛合いが不足すると、着用や洗濯による揉み作用で単糸同士が分離し易く、低通気度が保持されず、好ましくない。ここで、隣接する単糸同士でかみ合って接しているとは、ある単糸の凸部の一部が隣接する単糸の凹部の一部に接触していること、又はある単糸の凹部の一部が隣接する単糸の凸部の一部に接触していることを言う。
【００２１】
本発明の織物では、合成マルチフィラメントを使用した経糸及び／又は緯糸の表面及び裏面に表われる各単糸の略平坦部の幅が３〜１３μｍであり、好ましくは３．２〜１２μｍである（（ｉｉｉ）の条件）。この略平坦部が現れる面は、カレンダー加工で単糸の凸部が押圧され変形する面である。略平坦部の幅は単糸毎に異なり（図２〜図５参照）、また同じ単糸でも長さ方向に異なる（図９、図１０参照）。この略平坦部の幅は、織物のＳＥＭ写真上の表面に現れている任意の経糸２ヶ所と任意の緯糸２ヶ所の合計４ヶ所の単糸のうちの略平坦部の最大幅をいう。略平坦部の幅が上記範囲を超えると正反射が増し、イラツキの原因となり、好ましくない。合計４ヶ所とは、例えば図１０の場合、ａとａ’が経糸２ヶ所を示し、ｂとｂ’が緯糸２ヶ所を示し、これらの合計を指す。
【００２２】
単糸の略平坦部の幅が最小となるのは、単糸の繊度が細く、異形度が低く、カレンダー押圧が弱い場合であり、この場合は、イラツキは見られない（実施例１３参照）。これより小さいと、更に細い単糸繊度にする必要があり、紡糸性が困難となり、好ましくない。略平坦部とは、カレンダー加工の結果として単糸の複数の凸部の原型の丸みを失い、織物の経糸及び／又は緯糸の表面及び裏面に表れる略平坦部を呈する箇所を指す（図２〜図５参照）。具体的には、略平坦部とは、単糸の横断面の外形においてカレンダー加工の結果として平坦部を呈すると思われる場所を取り出し、その場所の両端を結ぶ線間でその線から垂直方向に上下に変動する距離が両端を結ぶ距離の５％以下である部分を言う。図２の＜表面＞では、Ｌ１，Ｌ２，Ｌ３が略平坦部に該当する。織物の表面と裏面の略平坦部の幅の差は、カレンダー加工の方法によって異なる。最初に織物表面にカレンダー加工を施し、２回目に裏面に同様の加工をすると、織物の表面と裏面の単糸の略平坦部の幅はほぼ近似した値になるが、表面のみのカレンダー加工であれば、表面の単糸の略平坦部の幅は裏面のそれより広くなる。本発明における略平坦部の幅は、織物のカレンダー加工面の単糸の略平坦部の最大幅とする。図２の＜表面＞のみにカレンダー加工されている場合は、Ｌ１が略平坦部の最大幅であるので、このＬ１が略平坦部の幅となる。
【００２３】
本発明の織物では、合成マルチフィラメントを使用した経糸及び／又は緯糸の表面と裏面の間に存在する各単糸の横断面の凸部の数は５〜１０個であり、好ましくは５〜８個である（（ｉｖ）の条件）。凸部の数が４個以下では、単糸同士の凹凸の噛合い効果が弱く、噛合い効果を上げるためには異形度を高める必要があり、結果としてカレンダー加工面にイラツキが生じ易くなり、好ましくない。凸部の数が上記上限を超えると、紡糸性が困難となり好ましくない。これらの経糸及び／又は緯糸の表面と裏面の間に存在する各単糸は、カレンダー加工の押圧の影響をほとんど受けないため、各単糸の横断面の凸部の数は、カレンダー加工前と変化せず、凸部の丸みが変形して平坦になったり、凹部がなくなったりしない。
【００２４】
本発明の織物では、合成マルチフィラメントを使用した経糸及び／又は緯糸の表面及び／又は裏面のそれぞれに存在する各単糸の横断面の凸部の数は４〜９個であり、好ましくは４〜８個である（（ｖ）の条件）。織物の表面側及び／又は裏面側に存在する単糸は、カレンダー加工を施すと、その影響を直接受け、略平坦部を呈するようになる。カレンダー加工により各単糸において凸部の数は、カレンダー加工前の単糸の凸部の数が少ない場合は、一般に元の数のままか又は１個少なくなる。カレンダー加工前の単糸の凸部の数が多い場合は、凸部の数は一般に元の数のままであることはなく、１個又は２個少なくなる。従って、表面及び／又は裏面のそれぞれに存在する各単糸の横断面の凸部の数は、表面と裏面の間に存在する各単糸の横断面の凸部の数より１個小さい４個が下限であり、上限は９個または８個である。また、カレンダー加工で押圧が強くなりすぎると略平坦部の幅が広がり、イラツキの原因にもなり好ましくない。凸部が９個を超えると、１１葉以上の多葉断面を用意する必要があり、紡糸が非常に困難となり好ましくない。
【００２５】
本発明の織物では、合成マルチフィラメントを使用した経糸及び／又は緯糸の表面と裏面の間に存在する単糸の横断面の凸部の高さは１．５〜４．０μｍであり、前記単糸の異形度が１．３以上２．０未満であることが好ましい。単糸の横断面の凸部の高さは、単糸の横断面形状の中心点から凸部頂点までの最も長い距離Ｄと中心点から凹部低点までの最も長い距離ｄをそれぞれ測定し（図１参照）、距離Ｄから距離ｄを引いた値である。凸部の高さは１．５〜４．０μｍが好ましく、更には１．８〜３．８μｍが好ましい。上記範囲未満であると、凹部と凸部の噛合い効果が弱く、低通気度保持性が得られにくく（比較例２参照）、上記範囲を超えると、逆に単糸同士の噛合いが深くなり、風合を硬くさせてしまう（比較例３、４参照）。また、単糸が低異形度であっても単糸の径が大きいと凸部の高さが高くなり、噛合いが深くなり好ましくない（比較例６参照）。凸部の高さは、ＳＥＭ写真の織物の経糸又は緯糸の横断面の２ヶ所の最も変形の少ない単糸５本を選んで測定した平均値とする。
【００２６】
単糸の異形度は、凸部の高さと同じように単糸の横断面形状の中心点から凸部頂点までの最も長い距離Ｄと中心点から凹低点部までの最も長い距離ｄをそれぞれ測定し（図１参照）、距離Ｄ／距離ｄを算出した値である。凸部の高さの測定と同様にＳＥＭ写真の織物の経糸又は緯糸の横断面の２ヶ所の最も変形の少ない単糸５本を選んで測定した平均値とする。異形度は１．３以上２．０未満が好ましく、より好ましくは１．３〜１．９である。上記範囲未満では、単糸同士の噛合い効果が弱く、低通気度保持性が低下し（比較例２）、上記範囲を超えると、単糸同士の噛合いが深くなり、風合が硬化し、イラツキが増す。図７（比較例３）においては、単糸の異形度が高いため織物表面に突き出た単糸の凸部はカレンダーによる加圧を集中的に受け、押し潰されやすく、結果として織物表面と裏面の単糸の平坦部の幅を広げてしまっている。
【００２７】
本発明の織物では、合成マルチフィラメントの総繊度が６〜６７ｄｔｅｘであることが好ましく、更には８〜５６ｄｔｅｘが好ましい。上記範囲未満では、織物の引裂き強力が低下し、紡糸性が困難となりうる。上記範囲を超えると、目付が重くなり、ダウン側地等の用途には不適となりうる。また、合成マルチフィラメントの単糸繊度は０．５〜２．０ｄｔｅｘであることが好ましく、更には０．６〜１．５ｄｔｅｘが好ましい。上記範囲未満では、紡糸性が困難となり、上記範囲を超えると、単糸の径が大きくなり、低異形度でも単糸凸部の高さが高くなり、単糸同士の噛み合いが深くなり、風合が硬くなりうる。本発明の織物のカバーファクターは、１４５０〜２３００が好ましく、更には１５００〜２２００が好ましい。上記範囲未満では、メヨレが生じ易く、低通気度が得られにくく、上記範囲を超えると、風合が硬くなりうる。
【００２８】
本発明の織物は、上記のような構成を有するので、洗濯１０回後の通気度が１．５ｃｍ３／ｃｍ２・ｓ以下、更に１．３ｃｍ３／ｃｍ２・ｓ以下を達成することができる（低通気度保持性）。ダウン側地織物の場合、洗濯前の状態で通気度を１．５ｃｍ３／ｃｍ２・ｓ以下に管理するが、着用や洗濯時の揉み等の物理的な作用を受け、織物中の経糸と緯糸の拘束状態が均一性を欠き、隙間からダウン漏れを生じやすい。従来の織物では、繰り返しの着用や洗濯により通気度が１．５ｃｍ３／ｃｍ２・ｓを大きく超えてしまう。本発明の織物は、上述のように洗濯前の通気度だけでなく洗濯１０回後の通気度も低いため、ダウンウェア、ダウンジャケット、寝袋、又は布団の側地に好適に使用されることができる。
【００２９】
本発明の織物では、合成マルチフィラメントに使用される単糸の素材は、特に限定されないが、ナイロンまたはポリエステルが好適に用いられる。ナイロンは、６ナイロン、６６ナイロンでよく、ポリエステルは、モノポリマーまたはコポリマーであってもよい。また、ケミカルリサイクル糸やマテリアルリサイクル糸であってもよい。ナイロンのレジンの相対粘度（ＲＶ）は、２．５〜３．５が好ましく、より好ましくは２．８〜３．５であり、更に好ましくは３．０〜３．５である。ポリエステルのレジンの相対粘度（ＲＶ）は、０．６〜１．０が好ましく、より好ましくは０．６〜０．９である。相対粘度が上記範囲未満では、糸のシャープな断面形状が得られにくく、強力が弱くなりやすい。上記範囲超では、紡糸性が得られにくい。本発明で使用する単糸は、低異形度であり、高異形度用に必要な高ＲＶでなくても多葉断面形状は得られやすく、またカレンダー加工における変形性や噛み合い効果が促進され易く、温度、加圧条件を強くしなくても、少ないカレンダー回数で低通気度とその安定耐久性が得られやすい。弱いカレンダー条件によって織物の引裂き強力の低下も軽減でき、また撥水剤に柔軟剤を併用することで織物の引裂き強力を増すことが可能である。単糸は、必要に応じて、ブライト糸であってもよいし、または酸化チタン、カオリン、カーボンブラック等の顔料等を含有していてもよい。
【００３０】
合成マルチフィラメントの特性としては、製織性や製品の引裂き強力等を考慮し、破断強度が４．２〜６．０ｃＮ／ｄｔｅｘ、破断伸度が２８〜５０％であることが好ましい。破断強度がその範囲を超えると、糸の配向、結晶化が進み、風合が硬化する場合がある。また、その範囲未満では、織物の引裂き強力が得られにくくなる。破断伸度がその範囲を超えると、整経、製織時の張力で簡単に伸ばされて回復が弱くなり、経筋や緯引け、緯ムラの原因になりうる。また、その範囲未満では、特に経糸では製織時の張力変動を吸収できず糸切れしやすくなりうる。交絡度は、５〜３０ヶ／ｍが好ましく、更には５〜２０ヶ／ｍであることが好ましい。交絡度が上記範囲より多いと、織物に交絡が残り、交絡のない所と光の反射の差を生じ、イラツキ（光沢斑）の原因となりうる。上記範囲未満では、整経時の扱きで開繊し易く、毛羽立ち易く、製織性を悪化させうる。
【００３１】
本発明の織物は、上述のように合成マルチフィラメントで構成されるが、その形態は、フィラメント糸または仮撚加工糸である。仮撚加工糸は、ＰＯＹを延伸仮撚するＤＴＹ、及びＳＤＹ（スピンドロー糸）をフリクション仮撚、またはピン仮撚して得られる加工糸の形態で用いることができる。シャープな異形度や断面形状を得る目的で仮撚温度を通常より１０〜２０℃低く、また仮撚数を１０〜３０％少なくした仮撚条件で得た加工糸（ハーフテクスチャードヤーン）を使用することも可能である。その際、仮撚速度を通常より１０〜３０％遅くして捲縮性を付与することも可能である。仮撚加工糸は、捲縮保持性に優れることから、ナイロンでは６６ナイロンの使用が好ましく、ポリエステルではホモポリマーポリエステルの使用が好ましい。
【００３２】
本発明の織物で使用される合成マルチフィラメントは、仮撚加撚工程を経ることで単糸同士の噛合いが強制的に行われるため、仮撚前より単糸同士の噛合いの多い構造になる。しかしながら、その度合は、高異形度の糸の場合より堅固ではないため、捲縮性やソフト風合を得やすい。仮撚加工糸の伸縮復元率は１５〜４０％であることが好ましく、更には２０〜３５％が好ましい。この範囲を外れると、仮撚数が多いため多葉断面の形状が大きく変形し過ぎ、仮撚工程で毛羽や糸切れが多発し、生産に適さず、かつ単糸同士の凹凸の噛合いが堅固になり、硬風合の原因になりうる。
【００３３】
本発明の織物の目付は、１８〜７０ｇ／ｍ２であることが好ましい。より好ましくは、２０〜６０ｇ／ｍ２である。目付が上記範囲未満では、細い繊度の糸を用いる必要があり、実用的な引裂強力を有する織物が得られにくい。上記範囲超では、軽量性に欠き、登山、トレッキング等ではリュック梱包には嵩張り、好ましくない。
【００３４】
本発明の織物の組織としては、無地感と軽量性からヒラ組織が好ましく、柄感と引裂き強力に優れることからリップストップ等が好ましい。また、本発明の織物のカバーファクターは、ヒラ部のそれを言い、上述のように１４５０〜２３００であることが好ましい。リップストップ組織においては、リップ部を除いたヒラ部のカバーファクターが上記の範囲内にあることが好ましい。製織は、細繊度のダウンプルーフ高密度織物用に一般的なウォータージェットによることが好ましいが、エアジェット、レピア等でもよい。
【００３５】
本発明の織物の染色仕上げは、ダウンプルーフ織物の一般的な工程で行えばよく、例えば連続糊抜き精練した後、乾燥セット、液流染色機やジッガー染色機による染色、捺染を行い、撥水剤等の仕上げ剤を付与し、カレンダー加工を行って仕上げる。いずれの形態の織物も同様の工程が採用され、染色条件は素材に応じたものを選択すればよい。但し、仮撚加工糸織物のジッガー染色は、伸縮性を失うため避けて、液流染色で染色することが好ましい。織物には、フッ素系、シリコン系やパラフィン系の撥水剤のほか、柔軟剤、帯電防止剤、吸水（親水）剤や抗菌防臭剤等の仕上げ剤が付与されていてもよい。
【００３６】
本発明の織物は、低通気性を確保するためにその片面又は両面にカレンダー加工を施されている。カレンダー加工の回数は、１回のみでも複数回でもよい。カレンダー加工の温度や圧力の条件は、従来公知の条件を採用すればよい。例えば、カレンダー条件は、ナイロン織物では２００℃を上限に、ポリエステル織物では２２０℃を上限に、織物構成（単糸の形状や繊度、総繊度、織物のカバーファクターや組織）、通気度、引裂き強力、風合等を考慮して、加圧力、加工速度、回数等を調整しながら設定する。
【００３７】
ナイロン６織物やコポリエステル織物の好ましいカレンダー加工条件の範囲は、温度が１９０〜１３０℃、加圧力が０．９８ＭＰａ〜４．９０ＭＰａ、速度が１０〜３０ｍ／分であり、ナイロン６６やホモポリエステル織物では上述の条件のうち加工温度のみ２２０℃まで範囲を広げて加工することが可能である。カレンダーの材質は、片方のロールが金属製で、もう一方のロールが金属製、ペーパー製、コットン製、樹脂製とすることが好ましい。織物の表面と裏面の両方に金属製ロールを同条件で当てると表面と裏面の単糸にほぼ似たような幅の平坦部が生じ、片方に金属製以外のロールを用いると金属製ロールの当った面の単糸の平坦部が広くなる傾向がある。カレンダー加工方法は、目的に応じて適宜決定される。本発明においては、加圧力が過度になり過ぎると単糸形状が平坦になり過ぎ、イラツキや引裂き強力低下の要因になるため、穏やかな条件で回数を増やして目標の低通気度、風合を得るようにすることが好ましい。
【００３８】
本発明の織物は、前述したように先行文献（特許文献１）が持つ単糸の横断面形状に起因するイラツキや高い異形度に起因する曲げ剛性の硬さを解消しており、繰り返しの着用や洗濯でも低通気度を保持しながら、イラツキがなく、ソフトな風合の軽量織物を達成している。従って、本発明の織物は、ダウンウェア、ダウンジャケット、寝袋、及び布団の側地として極めて適している。
【実施例】
【００３９】
以下の実施例によって本発明の効果を具体的に示すが、本発明はこれらに限定されるものではない。なお、実施例中の特性値の評価は以下の方法で行なった。
【００４０】
＜織物の表面と裏面に表われる単糸の略平坦部の幅＞
織物の表面及び裏面のＳＥＭ写真の任意の経糸２ヶ所と任意の緯糸２ヶ所の合計４ヶ所中に存在する単糸の略平坦部の幅を測定する。幅の広い単糸を選んで５本測定し、これらのうちの最大幅を略平坦部の幅とする。
【００４１】
＜織物の表面と裏面に存在する単糸の凸部の数＞
織物の表面及び裏面に存在する各単糸の横断面のＳＥＭ写真に現れている任意の経糸２ヶ所（例えば図１１のｃ２、ｃ４）又は緯糸２ヶ所を取り出し、これらの各単糸において凸部の数を数えた。
【００４２】
＜織物の表面と裏面の間に存在する単糸の凸部の数＞
織物の表面と裏面の間に存在する各単糸の横断面のＳＥＭ写真に現れている任意の経糸３ヶ所（例えば図１１のｃ３、ｃ５、ｃ６）又は緯糸３ヶ所を取り出し、これらの各単糸おいて凸部の数を数えた。
【００４３】
＜単糸の異形度＞
ＳＥＭ写真で織物の表面と裏面の間に存在する最も変形の少ない単糸５本の横断面形状の中心点から凸部頂点までの最も長い距離Ｄと中心点から凹部低点までの最も長い距離ｄをそれぞれ測定し（図１参照）、距離Ｄ／距離ｄを算出した。単糸５本の平均値を単糸の異形度とした。中心点は、繊維横断面における最も高い凸部頂点と次いで高い凸部頂点の２点を通る外接円の中心とした。
【００４４】
＜単糸の横断面の凸部の高さ＞
異形度の測定と同様の方法で単糸５本の横断面形状の中心点から凸部頂点までの最も長い距離Ｄと中心点から凹部底点までの最も長い距離ｄをそれぞれ測定し（図１参照）、距離Ｄ−距離ｄを算出し、単糸５本の平均値を単糸の横断面の凸部の高さとした。中心点は、繊維横断面における最も高い凸部頂点と次いで高い凸部頂点の２点を通る外接円の中心とした。
【００４５】
＜カバーファクター＞
織物のカバーファクターは、ヒラ部における経糸の√繊度Ｔ×仕上密度（本／吋）＋緯糸の√繊度×仕上密度（本／吋）の式によって算出した。リップストップ組織もヒラ部の密度を測定し、一吋に換算した。
【００４６】
＜繊度、破断強度、破断伸度、密度、目付＞
これらの評価項目は、ＪＩＳ−Ｌ−１０９６に記載の方法に準拠して測定した。
【００４７】
＜洗濯１０回後の通気度＞
織物の洗濯は、ＪＩＳ−Ｌ−０２１７  １０３法に準拠して実施した。洗濯１０回は、洗濯―脱水―乾燥を１０回繰り返した場合である。乾燥方法はライン乾燥で行った。その後、織物の通気度をＪＩＳ−Ｌ−１０９６  ８．２７．１（フラジール形法）に記載の方法に準拠して測定した。
【００４８】
＜イラツキ品位＞
図１２ａ（比較例１）の品位を以下で示すＡとし、図１２ｂ（比較例３）の品位を以下で示すＤとし、５人のベテランの評価者が織物を目視して以下の４段階の評価を行った。
Ａ：イラツキがない    Ｂ：ややイラツキがある    Ｃ：ややイラツキが目立つ
Ｄ：イラツキが目立つ
【００４９】
＜風合＞
丸断面糸織物（比較例１）の風合を以下で示すＡとし、Ｙ字型断面糸織物（比較例３）を以下で示すＤとし、５人のベテランの評価者が織物を触り、以下の４段階の評価を行った。
Ａ：非常にソフト    Ｂ：ややソフト    Ｃ：やや硬い    Ｄ：非常に硬い
【００５０】
＜総合評価＞
イラツキ品位がＢ以上であり、風合がＢ以上であり、洗濯１０回後の通気度が１．５ｃｍ３／ｃｍ２・ｓ以下である織物を合格とし、この範囲を外れる織物を不合格とした。
【００５１】
＜実施例１＞
図２のｄに示すような五葉断面形状の単糸からなるブライト６ナイロン２２Ｔ２０ｆ（レジンの相対粘度ＲＶ３．５、単糸繊度１．１ｄｔｅｘ、異形度１．６、凸部の高さ２．７μｍ、破断強度５．８ｃＮ／ｄｔｅｘ、破断伸度４８％）の経糸、緯糸を用いてタフタ（密度比は経５１％、緯４９％）を製織し、染色仕上げ加工を行った。生機を連続精練で糊抜きした後に脱水乾燥し、濃紺酸性染料を用いて液流染色を行った。乾燥セット後、非フッ素系（パラフィン系）撥水剤を用いて撥水処理を行い、１６０℃、圧力２．５ＭＰａ、速度２０ｍ／分の条件で織物表面のみ２回のカレンダー加工を行い、カバーファクターを１６００に仕上げ、目付３５．４ｇ／ｍ２の織物を得た。実施例１の糸及び織物の詳細及び評価結果を表１に示す。表１に示すように、織物表裏間に存在の単糸の異形度及び凸部の高さは、カレンダー加工前の値をほぼ維持していた。表１に示すように、イラツキ品位、風合が良く、１０回洗濯後の低通気度保持性も良く、満足できるものであった。
【００５２】
＜実施例２＞
実施例１において、単糸の異形度を１．６から１．９に変え、凸部の高さを３．７μｍに変えた以外は、実施例１と同様の製織工程と加工工程を経て織物を得た。実施例２の糸及び織物の詳細及び評価結果を表１に示す。表１に示すように、イラツキ品位と風合は実施例１よりやや劣るものの、洗濯１０回後の通気度保持性は十分に満足できるものであった。
【００５３】
＜実施例３＞
実施例１において、単糸の断面形状を五葉から図３のｅに示すような六葉（異形度１．４）に変え、凸部の高さを１．９μｍに変えた以外は、実施例１と同様の製織工程と加工工程を経て織物を得た。実施例３の糸及び織物の詳細及び評価結果を表１に示す。表１に示すように、実施例１と同様に全ての評価項目を満足する織物が得られた。特に、風合は僅かであるが実施例１よりソフトであった。
【００５４】
＜実施例４＞
実施例３において、単糸の異形度を１．４から１．６に変え、凸部の高さを２．７μｍに変えた以外は、実施例３と同様の製織工程と加工工程を経て織物を得た。実施例４の糸及び織物の詳細及び評価結果を表１に示す。表１に示すように、イラツキ品位は実施例３より幾分劣るものの、風合、洗濯１０回後の通気度保持性を満足する織物が得られた。
【００５５】
＜実施例５＞
実施例３において、単糸の異形度を１．４から１．９に変え、凸部の高さを３．７μｍに変えた以外は、実施例３と同様の製織工程と加工工程を経て織物を得た。実施例５の糸及び織物の詳細及び評価結果を表１に示す。表１に示すように、イラツキ品位、風合は実施例３より劣るが、洗濯１０回後の通気度保持性に優れた織物が得られた。
【００５６】
＜実施例６＞
実施例１において、単糸の断面形状を五葉から図４のｄに示すような八葉（異形度１．４）に変え、凸部の高さを１．９μｍに変えた以外は、実施例１と同様の製織工程と加工工程を経て織物を得た。実施例６の糸及び織物の詳細及び評価結果を表１に示す。表１に示すように、イラツキ品位、風合、洗濯後の低通気度保持性に優れた織物が得られた。特に、風合は実施例１、３より僅かであるがソフトであった。
【００５７】
＜実施例７＞
実施例６において、単糸の異形度を１．４から１．６に変え、凸部の高さを２．７μｍに変えた以外は、実施例６と同様の製織工程と加工工程を経て織物を得た。実施例７の糸及び織物の詳細及び評価結果を表１に示す。表１に示すように、イラツキ品位が実施例６より幾分劣るものの、洗濯後の低通気度保持性、風合とも満足する織物が得られた。
【００５８】
＜実施例８＞
実施例６において、単糸の異形度を１．４から１．９に変え、凸部の高さを３．７μｍに変えた以外は、実施例６と同様の製織工程と加工工程を経て織物を得た。実施例８の糸及び織物の詳細及び評価結果を表１に示す。表１に示すように、イラツキ品位は実施例６より劣るものの、風合と洗濯後の低通気度保持性に優れた織物が得られた。風合は同異形度である実施例２、５よりソフトであり、多葉断面形状であることが寄与しているものと推測される。
【００５９】
＜実施例９＞
実施例１において、単糸の断面形状を五葉から図５のｄに示されるような十葉（異形度１．４）に変え、凸部の高さを１．９μｍに変えた以外は、実施例１と同様の製織工程と加工工程を経て織物を得た。実施例９の糸及び織物の詳細及び評価結果を表１に示す。実施例９の糸は、実施例１（五葉）より単糸の凸部数が多い分、カレンダー加工で潰される数が増している。表１に示すように、全ての評価項目を満足する織物が得られた。特に、風合は実施例６より多葉断面形状であることから僅かであるがソフトなものであった。
【００６０】
＜実施例１０＞
実施例９において、単糸の異形度を１．４から１．６に変え、凸部の高さを２．７μｍに変えた以外は、実施例９と同様の製織工程と加工工程を経て織物を得た。実施例１０の糸及び織物の詳細及び評価結果を表１に示す。表１に示すように、イラツキ品位が実施例９より劣るものの、風合と１０回洗濯後の通気度保持性を満足する織物が得られた。
【００６１】
＜実施例１１＞
実施例９において、異形度を１．４から１．９に変え、凸部の高さを３．６μｍに変えた以外は、実施例９と同様の製織工程と加工工程を経て織物を得た。実施例１１の糸及び織物の詳細及び評価結果を表１に示す。表１に示すように、イラツキ品位が実施例９より劣るものの、風合、洗濯後の低通気度保持性とも優れた織物が得られた。異形度が高いにも拘わらず風合がソフトである理由は、実施例８と同様に多葉断面形状であるためと推測される。
【００６２】
＜比較例１＞
実施例１において、単糸の断面形状を五葉から図６のｂに示すような丸（異形度１．０）に変えた以外は、実施例１と同様の製織工程と加工工程を経て織物を得た。比較例１の糸及び織物の詳細及び評価結果を表１に示す。表１に示すように、イラツキ品位、風合とも優れていたが、洗濯後の低通気度保持性が不良であった。洗濯中の揉みや擦れにより、織物中で拘束されていた単糸が分離して動き、洗濯前の構造形態を保てず通気度が高くなったものと考えられる。本比較例のように単糸同士の噛合い構造を持たない形状は、低通気度性織物には不適であることがわかる。
【００６３】
＜比較例２＞
実施例９において、単糸の異形度を１．４から１．２に変え、凸部の高さを０．８μｍに変えた以外は、実施例１と同様の製織工程と加工工程を経て織物を得た。比較例２の糸及び織物の詳細及び評価結果を表１に示す。表１に示すように、比較例１と同様にイラツキ品位、風合は優れるが、洗濯後の低通気度保持性が不良であった。異形度が円に近似であり、単糸同士の噛合い効果が不十分なことが理由と考えられる。
【００６４】
＜比較例３＞
実施例１において、単糸の断面形状を図７のｅに示すような異形度３．２のＹ形状に変え、凸部の高さを９．２μｍに変えた以外は、実施例１と同様の製織工程と加工工程を経て織物を得た。比較例３の糸及び織物の詳細及び評価結果を表１に示す。表１に示すように、洗濯後の低通気度保持性に優れたものの、イラツキのある品位であり、かつ風合が硬く、著しく劣る評価のものであった。これらの欠点はシャープな異形度と凸部の高さに起因するものと考えられる。
【００６５】
＜比較例４＞
実施例５において、単糸の異形度を１．９から２．５に変え、凸部の高さを５．７μｍに変えた以外は、実施例５と同様の製織工程と加工工程を経て織物を得た。比較例４の糸及び織物の詳細及び評価結果を表１に示す。表１に示すように、単糸の略平坦部の幅が広く、イラツキのある品位を呈し、また風合も硬く、芳しくない織物であった。
【００６６】
＜比較例５＞
実施例５において、カレンダー加工を施さない織物を得た。当然ながら織物の表面、裏面、及び表面と裏面の間に存在する単糸に略平坦部のある凸部を有する単糸は存在しない。比較例５の糸及び織物の詳細及び評価結果を表１に示す。表１に示すように、イラツキ品位と風合は良いが、１０回洗濯後の通気度は高く、実用性のない織物であった。織物中の単糸同士の噛合い、接触はカレンダー加工で促進されて空気の通過を阻害し、洗濯後の低通気度保持性を発揮するが、比較例５のように織物の表面と裏面に存在する単糸にカレンダー加工による略平坦部が全くないと本発明の目的は達することができない。
【００６７】
＜実施例１２＞
実施例４において、使用する糸を２２Ｔ２０ｆ（単糸繊度１．１ｄｔｅｘ）から２２Ｔ１２ｆ（単糸繊度１．８ｄｔｅｘ）に変え、凸部の高さを３．５μｍに変え、カレンダー温度を１６０℃から１８０℃に変えた以外は、実施例４と同様の製織工程と加工工程を経て織物を得た。実施例１２の糸及び織物の詳細及び評価結果を表２に示す。表２に示すように、実施例４より風合が若干硬めになったものの、その他の評価項目を満足する織物が得られた。
【００６８】
＜実施例１３＞
実施例３において、使用する糸を２２Ｔ２０ｆ（単糸繊度１．１ｄｔｅｘ）から２２Ｔ３６ｆ（単糸繊度０．６ｄｔｅｘ）に変え、カレンダー温度を１６０℃から１８０℃にし、カレンダー回数を２回から１回に変えた以外は、実施例３と同様の製織工程と加工工程を経て織物を得た。実施例１３の糸及び織物の詳細及び評価結果を表２に示す。表２に示すように、織物表面の単糸の略平坦部の幅が実施例中、最小となったが、評価項目の全てを満足する織物であった。
【００６９】
＜実施例１４＞
実施例３において、使用する糸を２２Ｔ２０ｆ（単糸繊度１．１ｄｔｅｘ）から８Ｔ７ｆ（単糸繊度１．１ｄｔｅｘ）に変え、仕上げ後の織物のカバーファクターを実施例３に合わせ、カレンダー温度を１６０℃から１８０℃に、カレンダー回数２回から１回に変えた以外は、実施例３と同様の製織工程と加工工程を経て織物を得た。実施例１４の糸及び織物の詳細及び評価結果を表２に示す。表２に示すように、目付が２０．５ｇ／ｍ２と軽量であったが、評価項目の全てを満足する織物であった。
【００７０】
＜実施例１５＞
実施例４において、使用する糸を２２Ｔ２０ｆ（単糸繊度１．１ｄｔｅｘ）から５６Ｔ４８ｆ（単糸繊度１．２ｄｔｅｘ）に変え、カバーファクターを表２に示すように変え、カレンダー温度を１６０℃から１８０℃に変えた以外は、実施例４と同様の製織工程と加工工程を経て織物を得た。実施例１５の糸及び織物の詳細及び評価結果を表２に示す。表２に示すように、目付が６８．９ｇ／ｍ２になったが、実施例４より風合が若干硬めになったものの、評価項目の全てを満足するものであった。
【００７１】
＜比較例６＞
実施例４において、使用する糸を２２Ｔ２０ｆ（単糸繊度１．１ｄｔｅｘ）から２２Ｔ６ｆ（単糸繊度３．７ｄｔｅｘ）に変え、カレンダー温度を１６０℃から１８０℃に変えた以外は、実施例４と同様の製織工程と加工工程を経て織物を得た。比較例６の糸及び織物の詳細及び評価結果を表２に示す。表２に示すように、実施例４よりイラツキ品位が劣り、風合は明瞭に硬く、不満足な織物であった。これらの欠点は、凸部の高さが高く、カレンダー加工で潰れて平坦部の幅が広くなったことによるものと考えられる。従って、単糸の異形度が同じでも、凸部の高さが高過ぎると本発明の目的を達することができない。
【００７２】
＜実施例１６＞
実施例４において、生機のカバーファクターを上げて、カレンダー温度を１６０℃から１８０℃に変えた以外は、実施例４と同様の製織工程と加工工程を経て織物を得た。実施例１６の糸及び織物の詳細及び評価結果を表３に示す。表３に示すように、織物のカバーファクターは２２０４、目付は４８．９ｇ／ｍ２であったが、風合は実施例５より劣るが、イラツキ品位と洗濯後の低通気度保持性を十分満足する織物であった。
【００７３】
＜比較例７＞
実施例４において、生機のカバーファクターを下げた以外は、実施例４と同様の製織工程と加工工程を経て織物を得た。比較例７の糸及び織物の詳細及び評価結果を表３に示す。表３に示すように、織物のカバーファクターは１４０７、目付は３１．２ｇ／ｍ２であり、イラツキ品位、風合は良いものの、洗濯前，及び洗濯後の通気度が高く、実用性に欠ける織物であった。
【００７４】
【表１】
2018040088.tif 000003
【００７５】
【表２】
2018040088.tif 000004
【００７６】
【表３】
2018040088.tif 000005
【００７７】
表１〜３から、本発明の条件を満足する織物は、洗濯後の低通気度保持性とイラツキ品位、ソフトな風合を兼ね備えていることが確認できた。また、以下のことも確認できた。
・丸断面形状の糸を使用する織物は、イラツキ品位、風合とも優れるが、洗濯後の低通気度維持性に欠ける。また、異形度の高い断面形状の糸を使用する織物は、洗濯後の低通気度保持性は良いが、略平坦部の幅が増し、イラツキのある品位を呈し、風合が硬い。
・使用する単糸の繊度を細くし、断面を低異形度にし、カレンダー加工前の形状を５〜１０個の凸部のある多葉形にし、凸部の高さを適切に規定することで単糸の略平坦部の幅を抑制することができ、低通気度保持性を保ちながらイラツキ品位、風合を改善できる。
・使用する単糸が多葉断面形状でも異形度が高いとイラツキ品位が悪化し、風合も硬くなる。
・使用する単糸の多葉断面の凸部数が多いとイラツキ品位と風合が良い傾向を示す。
【産業上の利用可能性】
【００７８】
本発明によれば、繰り返しの着用後や洗濯後においても低通気度を保持しながら、イラツキがなく、ソフトな風合の軽量織物を提供することができ、従ってこの織物は、ダウンウェア、ダウンジャケット、寝袋、布団などの側地に極めて好適である。
【符号の説明】
【００７９】
図１において、Ｄは単糸の横断面形状の中心点から凸部頂点までの最も長い距離を示し、ｄは単糸の横断面形状の中心点から凹部底点までの最も長い距離を示す。
図２（五葉）において、ａ，ｂ，ｃは織物表面に略平坦部のある単糸を示し、Ｌ１，Ｌ２，Ｌ３は略平坦部の幅を例示する。凸部の数は、ａは４個、ｂ、ｃは５個ある。ｄは織物の表面と裏面の間に存在する単糸を示し、凸部が５個ある。
図３（六葉）において、ａ，ｂ，ｃ，ｄは織物表面に略平坦部のある単糸を示し，Ｌ１〜Ｌ４は略平坦部の幅を例示する。凸部の数はａ、ｂ、ｄが６個、ｃは５個ある。ｅは織物の表面と裏面の間に存在する単糸を示し、凸部が６個ある。
図４（八葉）において、ａ，ｂ，ｃは織物表面に略平坦部のある単糸を示し，Ｌ１〜Ｌ５は略平坦部の幅を例示する。凸部の数はａ，ｂは８個、ｃは７個ある。ｄは織物の表面と裏面の間に存在する単糸を示し、凸部が８個ある。
図５（十葉）において、ａ，ｂ，ｃは織物表面に略平坦部のある単糸を示し，Ｌ１〜Ｌ３は略平坦部の幅を例示する。凸部の数はａ，ｃが９個、ｂが８個ある。ｄは織物の表面と裏面の間に存在する単糸を示し、凸部が１０個ある。
図６（丸）において、ａは織物表面に略平坦部のある単糸を示し、Ｌ１〜Ｌ４は略平坦部の幅を例示する。ｂは織物の表面と裏面の間に存在する噛合いのない単糸の形状例を示す。
図７（Ｙ字）において、ａ，ｂ，ｃ，ｄは織物表面に略平坦部のある単糸を示し、Ｌ１〜Ｌ４は略平坦部の幅を例示する。ｅは織物の表面と裏面の間に存在する単糸を示し、凸部が３個ある。
図１０において、ａとａ’は経糸、ｂとｂ’は緯糸を示す。
図１１において、ａは経糸、ｂは緯糸を示し、ｃ１は緯糸の断面部を示し、ｃ２〜ｃ６は経糸の断面部を示す。
【図１】
2018040088.tif 000006
【図２】
2018040088.tif 000007
【図３】
2018040088.tif 000008
【図４】
2018040088.tif 000009
【図５】
2018040088.tif 000010
【図６】
2018040088.tif 000011
【図７】
2018040088.tif 000012
【図８】
2018040088.tif 000013
【図９】
2018040088.tif 000014
【図１０】
2018040088.tif 000015
【図１１】
2018040088.tif 000016
【図１２ａ】
2018040088.tif 000017
【図１２ｂ】
2018040088.tif 000018